КОМПОЗИТЫ НА ОСНОВЕ ВСПЕНЕННОГО ПОЛИИЗОЦИАНУРАТА, ИХ ПОЛУЧЕНИЕ И ПРИМЕНЕНИЕ

1. Способ получения композита на основе жесткого вспененного PIR (полиизоцианурат), содержащего искусственные стекловидные волокна (MMVF), способ включает
обеспечение MMVF, где, по меньшей мере, 50% волокон имеет длину меньше 250 мкм;
обеспечение полиольного компонента;
смешение MMVF и полиольного компонента в таком соотношении, что количество MMVF составляет, по меньшей мере, 10% по массе в расчете на общую массу полиольного компонента;
эмульгирование пентана со смесью полиольного компонента и MMVF;
индуцирование пенообразования путем добавления дополнительного компонента, который включает изоцианат.
2. Способ по п.1, где, по меньшей мере, 50% по массе искусственных стекловидных волокон имеет длину меньше 200 мкм.
3. Способ по п.1 или 2, где, по меньшей мере, 75% искусственных стекловидных волокон по массе имеет длину меньше 175 мкм и, по меньшей мере, 95% искусственных стекловидных волокон по массе имеет длину меньше 200 мкм.
4. Способ по любому из предшествующих пунктов, где волокна имеют средний диаметр от 2 до 6, предпочтительно от 3 до 6 мкм.
5. Способ по любому из предшествующих пунктов, где искусственные стекловидные волокна имеют следующее содержание оксидов:
2
SiO от 25 до 50мас.%, предпочтительно от 38 до 48 мас.%
2
3
AlO от 12 до 30 мас.%, предпочтительно от 15 до 28 мас.%, более предпочтительно от 17 до 23 мас.%
2
TiO до 2 мас.%
2
3
FeO от 2 до 12 мас.%
CaO от 5 до 30 мас.%, предпочтительно от 5 до 18 мас.%
MgO до 15 мас.%, предпочтительно от 4 до 10 мас.%
2
NaO до 15 мас.%
2
KO до 15 мас.%
2
5
PO до 3 мас.%
MnO до 3 мас.%
2
3
BO до 3 мас.%.
6. Способ по любому из предшествующих пунктов, где количество MMVF в расчете на полиольный компонент составляет, по меньшей мере, 15% по массе, предпочтительно, по меньшей мере, 20% по массе, более предпочтительно, по меньшей мере, 35% по массе.
7. Способ по любому из предшествующих пунктов, где количество MMVF в расчете на полольный компонент составляет меньше 85% по массе, предпочтительно меньше 80%, более предпочтительно меньше 75% по массе.
8. Способ по любому из предшествующих пунктов, где MMVF представляют каменные волокна.
9. Композит на основе вспененного PIR, полученный способом по любому из предшествующих пунктов
10. Вспененный композит, формируемый из жесткого вспененного PIR пентанового вспенивания и включающий, по меньшей мере, 5% и не более 85%, по массе вспененного композита, искусственных стекловидных волокон, имеющих среднюю длину не больше 250 мкм.
11. Вспенивающаяся композиция, включающая искусственные стекловидные волокна (MMVF) и предшественник пены, пригодная для получения вспененного PIR, где, по меньшей мере, 50% по массе искусственных стекловидных волокон имеет длину меньше 250 мкм, и где количество MMVF в композиции лежит в интервале от 10 до 85% в расчете на общую массу композиции.
12. Композиция по п.11, дополнительно включающая пентан.